МИКРОДРЕНАЖ ИЗ УГЛЕРОДНОЙ НИТИ ДЛЯ ОФТАЛЬМОЛОГИЧЕСКИХ ВМЕШАТЕЛЬСТВ

Предлагаемая полезная модель относится к медицине и может быть использована в качестве микродренажа при хирургическом лечении глаукомы, гифемы, гипопиона и других дренирующих вмешательствах.
Одним из наиболее радикальных и действенных способов лечения рефракторной глаукомы в последнее десятилетие является применение шунтовых дренажей. Биосовместимость тканей глаза и материалов, из которых дренажи изготавливают - это одна из главных проблем применения этих дренажей.
Ближайшим аналогом предлагаемой полезной модели является углеродный микродренаж, предложенный Максимовой Л.В. в 2000 г. (Максимова Л.В., Субсклеральный неперфорирующий микродренаж углеродным имплантатом в лечении первичной некомменсированной открытоуольной глаукомы: Автореф. дис...канд. мед. наук, Ростов-на-Дону, 2000 г., стр.7-9). В качестве микродренажа был использован имплантат в виде кусочка волокнистой ткани длиной 2.0-3.0 мм, шириной 1.0-1.5 мм, который выкраивался из углеродной салфетки (RU 2030173, 30.12.1999). Салфетка из тканого углеродного материала создана на основе активированной вискозной нити. Углеродный материал не обладает общетоксическим, раздражающим, сенсибилизирующим действием на организм и высоко биосовместим с тканями человека.
Однако, к недостаткам данного аналога можно отнести:
- невысокую сорбционную емкость углеродного волокна;
- обеспечить должного оттока внутриглазной жидкости из глаза;
- выраженная ломкость и сыпучесть углеродного волокна, что затрудняет активное применение данного материала в качестве микродренажа.
Задачей изобретения является усовершенствование разработки микродренажа из углеродного волокна.
Техническим результатом изобретения является создание микродренажа из углеродной нити с максимальной сорбционной емкостью, более прочной структурой и размером, необходимым для достаточного отведения жидкости из глаза.
2
Технический результат достигается за счет предварительно термообработанного при температуре 1000°С и активированного в потоке СО при 900°С углеродного волокна целлюлозы, из которого производят нить длиной 25 мм, диаметром 120 мкм, выдержанную в течение 1 мин в 40% растворе глюкозы.
Полезную модель получают следующим образом.
2
1. С целью увеличения удельной поверхности углеродного волокна и его сорбционной емкости было проведено исследование (совместно с технологами НИИ «Графит») влияния различных условий активации на параметры пористости структуры. Активацию проводили в электровакуумной печи при температуре 600°С в потоке O2 при расходе кислорода 60 л/час (а) и в протоке CO при 900°С с расходом углекислого газа 20/час (б) (Фиг.1).
Приведенные результаты позволяют сделать вывод о том, что наибольшая разработка поверхности происходит при окислении углеродных волокнистых материалов способом (б) с температурой обработки в 1000°. Увеличение удельной поверхности углеродного волокна и сорбционной емкости происходит в результате отрыва слабо связанных с основной
решеткой малочисленных групп атомов, в результате чего открываются поры в волокнах, оставляя прочный каркас.
2. Так как углеродное волокно очень сыпучее и ломкое, были изучены изменения этих свойств, при действии на нить следующих препаратов: солкосерилгель, 40% раствор глюкозы, 4% раствор тауфона. В результате исследования выявили, что удобней использовать в качестве микродренажа углеродную нить, вымоченную в 40% растворе глюкозы непосредственно перед применением. Обычно для этого требуется около 1 минуты. Волокно становится более прочным и менее сыпучим.
3. Наиболее подходящим размером микродренажа, для более эффективного отведения жидкости из передней камеры, например, в субтеноново пространство будет длина 25-30 мм, диаметр нити 100-150 мкм (стандартный) (Фиг.2).
Углеродную нить используют при хирургическом лечении глаукомы, гифемы, гипопиона и других дренирующих вмешательствах для эффективного выведения жидкости из полостей глаза.
Материал
Температура обработки, °С
Условия активации
Угар % вес
S уд, м<sup>2</sup>/г
Сорбционная емкость, см<sup>3</sup>/г
До активации
После активации
До активации
После активации
Гидрат целюлозы
2400
а
41
0,5
180
0,15
54
б
44
320
97
1400
а
35
0,75
480
0,22
145
б
43
820
248
1000
а
38
0,55
860
0,17
260
б
45
1200
362